"カチオン性又は両性の保護コロイドの存在下で、エチレン性不飽和モノマーの乳化重合によって得られる、微分散されたカチオン性又は両性の水性ポリマー分散液であって、最初に、カチオン性又は両性の保護コロイドを、有機溶媒中で少なくとも1種の第1の重合開始剤の存在下で、アミン基を有する少なくとも1種のエチレン性不飽和モノマーを含むモノマーブレンドを、少なくとも150°Cの温度で且つ少なくとも1720kPaの圧力で加圧された反応器内で重合させて、樹脂を提供し、次に該樹脂を、酸及び水と混合してカチオン性又は両性の保護コロイドを形成することによって調製し、その後、前記カチオン性又は両性の保護コロイドと少なくとも1種の第2の重合開始剤とを含有する水性媒体中にモノマー混合物を導入することによって乳化重合を実施し、その際、前記モノマー混合物は、少なくとも1種のエチレン性不飽和水不溶性モノマーを含む、前記ポリマー分散液。樹脂が、a0.1~99.9質量の少なくとも1種のエチレン性不飽和芳香族モノマー;b0.1~99.9質量のアミン基を有する少なくとも1種のエチレン性不飽和モノマー;c0~5質量の酸基を含む少なくとも1種のエチレン性不飽和モノマー;及びd0~20質量のaとは異なる少なくとも1種の非イオン性のエチレン性不飽和モノマーの重合によって得られ、abcdの合計が100質量である、請求項1に記載の微分散されたカチオン性又は両性のポリマー分散液。樹脂が、a40~90質量の少なくとも1種の任意の置換スチレン;b10~60質量のアミン基を有する少なくとも1種のエチレン性不飽和モノマー;c0~5質量の酸基を含む少なくとも1種のエチレン性不飽和モノマー;及びd0~20質量のaとは異なる少なくとも1種の非イオン性のエチレン性不飽和モノマーの重合によって得られ、abcdの合計が100質量である、請求項1又は2に記載の微分散されたカチオン性又は両性のポリマー分散液。樹脂が、a40~90質量のスチレン;b10~60質量の、N,N-ジメチルアミノプロピルメタクリルアミド、N,N-ジメチルアミノエチルメタクリレート及びN,N-ジメチルアミノエチルアクリレートから選択される少なくとも1種の化合物;c0~5質量のアクリル酸及び/又はメタクリル酸;d0~5質量のステアリルアクリレートの重合によって得られる、請求項1から3までのいずれか1項に記載の微分散されたカチオン性又は両性のポリマー分散液。乳化重合段階において、モノマー混合物が、i0~99.9質量の少なくとも1種のエチレン性不飽和芳香族モノマー;ii0.1~100質量の少なくとも1種のエチレン性不飽和カルボン酸のエステル;iii0~30質量の少なくとも1種の直鎖状又は分枝鎖状のC1~C18カルボン酸のビニルエステル及びiv0~30質量のi、ii及びiiiとは異なる少なくとも1種の非イオン性又はアニオン性のエチレン性不飽和モノマーを含み、iiiiiiivの合計が100質量である、請求項1から4までのいずれか1項に記載の微分散されたカチオン性又は両性の水性ポリマー分散液。乳化重合段階において、モノマー混合物が、i0~50質量、好ましくは0~29質量の、少なくとも1種の任意の置換スチレン;ii50~100質量の、少なくとも1種のC1~C18メタアクリレート;iii0~30質量の、少なくとも1種の直鎖状又は分枝鎖状のC1~C18カルボン酸のビニルエステル及びivi、ii及びiiiとは異なる、0~30質量の、少なくとも1種の非イオン性又はアニオン性のエチレン性不飽和モノマーを含み、iiiiiiivの合計が100質量である、請求項1から5までのいずれか1項に記載の微分散されたカチオン性又は両性の水性ポリマー分散液。乳化重合段階において、モノマー混合物が、i0~50質量、好ましくは0~29質量のスチレン;ii50~100質量、好ましくは71~100質量の、n-ブチルアクリレート、tert-ブチルアクリレート又は3:1~1:3の質量比でのn-ブチルアクリレートとtert-ブチルアクリレートとの混合物、iv0~30質量の少なくとも1種の2-エチルヘキシルアクリレート又はアクリル酸を含み、iiiivの合計が100質量である、請求項1から6までのいずれか1項に記載の微分散されたカチオン性又は両性の水性ポリマー分散液。乳化重合が0.1~5質量の少なくとも1種の重合調整剤の存在下で実施される、請求項1から7までのいずれか1項に記載の微分散されたカチオン性又は両性の水性ポリマー分散液。樹脂を形成するためのモノマーブレンドの重合及び前記微分散されたカチオン性又は両性の水性ポリマー分散液を形成するための乳化重合が、異なる反応容器内で別々に実施される、請求項1から8までのいずれか1項に記載の微分散されたカチオン性又は両性の水性ポリマー分散液。カチオン性又は両性の保護コロイドの存在下で、エチレン性不飽和モノマーの乳化重合による、微分散されたカチオン性又は両性の水性ポリマー分散液の製造方法であって、最初に、カチオン性又は両性の保護コロイドを、有機溶媒中で少なくとも1種の第1の重合開始剤の存在下で、アミン基を有する少なくとも1種のエチレン性不飽和モノマーを含むモノマーブレンドを、少なくとも150°Cの温度で且つ少なくとも1720kPaの圧力で加圧された反応器内で重合させて樹脂を提供し、次に該樹脂を、酸及び水と混合してカチオン性又は両性の保護コロイドを形成することによって調製し、その後、前記カチオン性又は両性の保護コロイドと少なくとも1種の第2の重合開始剤とを含有する水性媒体中にモノマー混合物を導入することによって乳化重合を実施し、その際、前記モノマー混合物が、少なくとも1種のエチレン性不飽和水不溶性モノマーを含む、前記ポリマー分散液の製造方法。有機溶媒中で少なくとも1種の第1の重合開始剤の存在下で、アミン基を有する少なくとも1種のエチレン性不飽和モノマーを含むモノマーブレンドを、少なくとも150°Cの温度で且つ少なくとも1720kPaの圧力で加圧された反応器内で重合させて樹脂を提供し、次に、該樹脂を、酸及び水と混合してカチオン性又は両性の保護コロイドを形成することによって得られる、前記カチオン性又は両性の保護コロイド。有機溶媒中で少なくとも1種の第1の重合開始剤の存在下で、アミン基を有する少なくとも1種のエチレン性不飽和モノマーを含むモノマーブレンドを、少なくとも150°Cの温度で且つ少なくとも1720kPaの圧力で加圧された反応器内で重合させて樹脂を提供し、次に、該樹脂を、酸及び水と混合してカチオン性又は両性の保護コロイドを形成することによる、前記カチオン性又は両性の保護コロイドの製造方法。請求項1から9までのいずれか1項に記載の又は請求項10に記載の方法によって製造される、微分散されたカチオン性又は両性の水性ポリマー分散液の、紙、ボール紙及び厚紙用のサイズ剤としての使用。"